(57)【特許請求の範囲】
【請求項１】
微粒子ヒドロキシプロピルメチルセルロースを製造する方法であって、
Ａ）湿潤したヒドロキシプロピルメチルセルロースの全重量に基づいて、２５〜９５パーセントの含水量を有するヒドロキシプロピルメチルセルロースを提供するステップと、
Ｂ）前記湿潤したヒドロキシプロピルメチルセルロースをガス流式衝撃型粉砕機内で粉砕し、部分的に乾燥させるステップであって、前記衝撃型粉砕機内に供給されるガスが１００℃以下の温度を有するステップと、
Ｃ）粉砕し、部分的に乾燥したヒドロキシプロピルメチルセルロースを、追加量の乾燥ガスに前記ガス流式衝撃型粉砕機の外側で接触させるステップであって、前記ガス流式衝撃型粉砕機の外側の前記追加量の乾燥ガスが、前記衝撃型粉砕機に供給される前記ガスより高い温度を有するステップと、
Ｄ）ステップＣ）において前記ヒドロキシプロピルメチルセルロースを乾燥ガスに接触させた後に、前記ヒドロキシプロピルメチルセルロースを部分解重合させるステップと、を含む、方法。
【請求項２】
前記ガス流式衝撃型粉砕機の外側の前記追加量の乾燥ガスが、前記衝撃型粉砕機に供給される前記ガスよりも少なくとも７０℃高い温度を有する、請求項１に記載の方法。
【請求項３】
微粒子ヒドロキシプロピルメチルセルロースの流動性および／または冷水分散性を改良する方法であって、
Ａ）湿潤したヒドロキシプロピルメチルセルロースの全重量に基づいて、２５〜９５パーセントの含水量を有するヒドロキシプロピルメチルセルロースを提供するステップと、
Ｂ）前記湿潤したヒドロキシプロピルメチルセルロースをガス流式衝撃型粉砕機内で粉砕し、部分的に乾燥させるステップであって、前記衝撃型粉砕機内に供給されるガスが１００℃以下の温度を有するステップと、
Ｃ）粉砕し、部分的に乾燥したヒドロキシプロピルメチルセルロースを、追加量の乾燥ガスに前記ガス流式衝撃型粉砕機の外側で接触させるステップであって、前記ガス流式衝撃型粉砕機の外側の前記追加量の乾燥ガスが、前記衝撃型粉砕機に供給される前記ガスより高い温度を有するステップと、
Ｄ）ステップＣ）において前記ヒドロキシプロピルメチルセルロースを乾燥ガスに接触させた後に、前記ヒドロキシプロピルメチルセルロースを部分解重合させるステップと、を含む、方法。
【請求項４】
ｉ）少なくとも３７０ｇ／ｌの非タップ嵩密度と、
ｉｉ）２０以下のカール指数と、
ｉｉｉ）ＤＩＮ５１５６２−１：１９９９−０１に従って２重量％水溶液として２０℃で測定される、１．２〜２００ｍＰａ・ｓの粘度と、
ｉｖ）ＡＳＴＭ  Ｄ１２０９−０５（２０１１）に従って２重量％水溶液として２０℃で決定される、４０ＡＰＨＡ色単位以下の色と、を有する、微粒子ヒドロキシプロピルメチルセルロース。
【請求項５】
少なくとも５０マイクロメートルの等価投影円直径（ＥＱＰＣ）中央値を有する、請求項４に記載の微粒子ヒドロキシプロピルメチルセルロース。
【請求項６】
水、請求項４または５に記載の微粒子ヒドロキシプロピルメチルセルロース、および１つ以上の任意の添加剤を配合することによって製造される、水性組成物。
【請求項７】
錠剤、顆粒子、ペレット、カプレット、ロゼンジ、坐剤、腟坐剤および埋め込み式物品からなる群から選択される物品を被覆する方法であって、請求項６に記載の水性組成物を前記物品と接触させるステップを含む、方法。
【発明の詳細な説明】
【技術分野】
【０００１】
本発明は、冷水中で高い嵩密度、良好な流動性、および／または分散性、ならびに低い溶液色を有する微粒子セルロース誘導体、およびそのような微粒子セルロース誘導体を製造する工程に関する。
【０００２】
導入
セルロース誘導体は、産業的に重要であり、例えば、パーソナルケアまたは医薬産業、農業利用、および建設または石油産業などの多種多様な技術分野などの、多くの種類の技術領域および多くの異なる最終用途利用において使用される。それらの調製、特性および利用は、例えば、「Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ」５ｔｈ  Ｅｄｉｔｉｏｎ（１９８６），Ｖｏｌｕｍｅ  Ａ５，ｐａｇｅｓ  ４６１−４８８，ＶＣＨ  Ｖｅｒｌａｇｓｇｅｓｅｌｌｓｃｈａｆｔ，Ｗｅｉｎｈｅｉｍ、または「Ｍｅｔｈｏｄｅｎ  ｄｅｒ  ｏｒｇａｎｉｓｃｈｅｎ  Ｃｈｅｍｉｅ」４ｔｈ  Ｅｄｉｔｉｏｎ（１９８７），ＶｏｌｕｍｅＥ２０，Ｍａｋｒｏｍｏｌｅｋｕｌａｒｅ  Ｓｔｏｆｆｅ，Ｐａｒｔ  Ｖｏｌｕｍｅ  ３，ｐａｇｅｓ  ２０４８−２０７６，Ｇｅｏｒｇ  Ｔｈｉｅｍｅ  Ｖｅｒｌａｇ，Ｓｔｕｔｔｇａｒｔなどに記載される。
【０００３】
水溶性セルロース誘導体は、広く普及した用途を見出している。これらの水溶性セルロース誘導体は、従来、そのような水溶性セルロース誘導体の所望の最終用途のためにその後水中に溶解する微粒子乾燥材料として供給される。
【０００４】
セルロース誘導体が、セルロース誘導体の搬送および処理を促進するために、合理的に高い嵩密度および良好な流動性を有することが所望である。
【０００５】
残念なことに、多くの水溶性セルロース誘導体は、冷水に分散しない。非分散性は、セルロース誘導体の大きい表面積および繊維性の性質が原因である。大きい表面積は、水に添加される際、セルロース誘導体の外側の粒子が、粒子の内側よりも前に水和されることにつながる。したがって、水和した外側の粒子のゲル状膜が、内側の粒子の周囲に形成され、内側の粒子を完全な水和から遮断する。水と接触する最初の粒子は、すぐに膨張し、互いに粘着し、残存する粒子を水和から遮断するゲル状の障壁を形成する。水溶性セルロース誘導体のこのゲルブロッキング作用は、水性系におけるセルロースエーテルなどの、微粒子水溶性セルロース誘導体の溶液を含むそれらの利用にとって重大な欠点である。ゲルブロッキング作用は、完全な溶解に長時間を必要とする「塊」の形成として可視である。このゲルブロッキング作用、または塊の形成を克服するために、セルロース誘導体は、典型的には約８０℃を超える温水中に分散される。攪拌中、分散液は冷却され、セルロース誘導体の溶解が発生する。特定の温度で、セルロース誘導体は、溶解し、粘度を増大し始める。このいわゆる温／冷水溶解技術は、セルロースエーテルなどの水溶性セルロース誘導体が、置換の種類や程度に応じて一般的に温水に不溶性であり、冷水に可溶性であるという事実を利用する。残念なことに、この温／冷水溶解技術は、セルロース誘導体の水溶液を調製しなければならない者にとっては非常に時間がかかる。したがって、当業者はセルロース誘導体を冷水中、すなわち室温未満、室温、またはそれをわずかに超える水中で、実質的な量の塊の形成なく分散させる方法を集中的に探求している。グリオキサルなどのジアルデヒドと一時的に架橋させること、または界面活性剤による処理などの、様々な方法が提示されている。しかしながら、これらの方法は、医薬、または食品利用におけるセルロースエーテルにとって所望ではない。他の方法は、セルロースに製造中に添加されるテンサイド（界面活性剤）、米国特許第７，３６１，７５３Ｂ２号を参照のこと、または塩、糖類、界面活性剤、または低分子量水溶性ポリマーなどの添加剤を乾燥工程中に使用する表面被覆、米国特許出願公開第２００７／０１７５３６１号を参照のこと、の使用を記載する。
【０００６】
英国特許明細書ＧＢ第８０４，３０６号は、２〜３５パーセントの繊維性冷水溶性セルロースエーテル、および９８〜６５重量パーセントの温水を含む湿潤した混合物を、セルロースエーテルのゲル化点を超える温度で形成し、混合物をそのゲル化点未満、例えば２０℃に、繊維性構造が実質的に消失し、塊が透明になるまで冷却し、それを超えると離水が発生する点、例えば９０℃、まで温度を上昇させ、その後混合物を、ゲル化点を超える点で乾燥するまで、例えばオーブン内で維持し、乾燥した生成物を所望の粒径に、例えば９２％以上のセルロースエーテルが４２メッシュスクリーン（３５４マイクロメートルの開口部に対応する）を通過するように、縮小する、工程を開示する。しかしながら、そのような工程は、大規模で使用されるには過度に時間およびエネルギー集中的である。
【０００７】
米国特許第２，３３１，８６４号は、繊維性冷水溶性セルロースエーテルを、冷水中のその溶液の割合を改良するように処理する方法を開示する。開示される工程において、温水中のメチルセルロースの１〜５重量パーセントの均一なスラリーを作成し、例えば真空下で圧縮することによる、または濾過することによる、過剰水の後続する除去によって、水で湿潤した繊維性セルロースエーテルの含水量を、５０℃を超える、好適には７０℃を超える温度で７２〜８８重量パーセントの値に設定する。湿潤した塊を５０℃未満の温度まで、好適には５〜２３℃まで冷却する。冷却された塊を、所望の程度のゲル形成が発生するまで、すなわち塊が半透明で、可視の繊維性構造が実質的になくなるまで時効させる。その後塊を、５０℃を超える温度で、それをトレイ上に広げ、温風流をその上に吹きつけることによって、１５％未満の含水量まですぐに乾燥させる。乾燥した生成物を粉砕する。６０〜１００メッシュの細かさ、またはそれより細かい生成物が得られ、単に冷水と攪拌される際に容易に溶解する自由流動性、非粘結性の粉末であると考えられる。しかしながら、開示される工程は、多くのステップを含み、時間がかかる。さらに、米国特許第２，３３１，８６４号に記載されるように、７２〜８８パーセントの含水量の湿潤した塊は粘着性であり、大規模で均一に処理することが困難であるようである。記載されるトレイ上での部分的な乾燥中の閉塞問題は、大きい塊の形成が材料の搬送を遮断するため、製造工程における動作不能につながるであろう。
【０００８】
国際特許出願第ＷＯ９６／００７４８号は、４０〜７５％の含水量および４０℃未満の温度を有する水性水和セルロースエーテルが、０．００７５〜１ｍｍ２の断面積を有する複数のオリフィスを通して、ストランド形状の伸長したセルロースエーテル押し出し物を形成し、伸長したセルロースエーテル押し出し物を乾燥させ、その後所望の長さに切断する工程を開示する。セルロースエーテルを約２５パーセントの含水量まで乾燥させた後、粉砕機中を温風が吹きつける気流式衝撃型粉砕機内で切断を実施し得る。水中で良好な分散性を有するセルロースエーテル粒子が得られるが、不運なことに、工程は、水性水和セルロースエーテルをストランドに押し出し、続けてそれらを気流式衝撃型粉砕機内で切断する際の高い設備経費が原因で大規模では使用されない。
【０００９】
本発明の一態様は、合理的に高い非タップ嵩密度と組み合わされた良好な流動性を有するセルロース誘導体を提供することである。
【００１０】
本発明の好適な目的は、合理的に高い非タップ嵩密度と組み合わされた良好な流動性を有し、冷水中で良く分散するセルロース誘導体を提供することである。
【００１１】
本発明の別の好適な目的は、英国特許明細書ＧＢ第８０４，３０６号および米国特許第２，３３１，８６４号に開示されるような、オーブン内またはトレイ上での乾燥、または後続する粉砕などの時間のかかるステップを必要としない、そのようなセルロース誘導体を製造する工程を提供することである。
【００１２】
本発明のさらに別の好適な目的は、ＷＯ第９６／００７４８号に開示されるような、セルロース誘導体をストランドに押し出すこと、およびストランドを切断することを必要としない、そのようなセルロース誘導体を製造する工程を提供することである。
【００１３】
驚くべきことに、微粒子形態のセルロース誘導体の流動性および／または冷水分散性が、湿潤したセルロース誘導体を粉砕し、乾燥させる新規の工程において改良され得ることが発見されている。特許出願ＧＢ第２  ２６２  ５２７Ａ号、ＥＰ第０  ８２４  １０７Ａ２号、ＥＰ第Ｂ０  ３７０  ４４７号（米国特許第４，９７９，６８１と同等）、ＥＰ第１  １２７  ８９５Ａ１号（米国第２００１／０３４４４１と同等）、およびＥＰ第０  ９５４  ５３６Ａ１号（米国特許第６，３２０，０４３と同等）に記載されるような、湿潤したセルロース誘導体の結合された乾燥および粉砕のためのいくつかの工程が、当技術分野で既知であるが、これらの参照のいずれも、セルロース誘導体の冷水分散性を改良する問題に言及せず、またはセルロース誘導体の良好な流動性の証拠を提供しない。
【００１４】
２０１２年３月２９日に出願された同時係属中の特許出願ＰＣＴ／ＵＳ第１２／０３１１１２号は、湿潤したセルロース誘導体の全重量に基づいて、２５〜９５パーセントの含水量を有するセルロース誘導体を、ガス流式衝撃型粉砕機内で粉砕し、部分的に乾燥させる工程であって、衝撃型粉砕機内に供給されるガスが１００℃又はそれ未満の温度を有し、粉砕し、部分的に乾燥したセルロース誘導体を、衝撃型粉砕機に供給されるガスより高い温度を有する追加量の乾燥ガスに、ガス流式衝撃型粉砕機の外側で接触させる工程を開示する。同時係属中の特許出願ＰＣＴ／ＵＳ第１２／０３１１１２号に貢献した発明者のうちの何人かは、本特許出願にも又貢献した。
【００１５】
カプセルまたは錠剤などの被覆用量形態の製造に使用されるセルロース誘導体は、それらの水溶液としての低い粘度によって明白であるように、通常部分的に解重合される。２重量％水溶液として２０℃で測定される、２．４〜２００ｍＰａ・ｓの粘度を有するセルロース誘導体は、カプセルの製造に、または被覆用量形態に一般的に使用される。
【００１６】
同時係属中の特許出願ＰＣＴ／ＵＳ第１２／０３１１１２号は、その明細書に開示される、高い嵩密度、良好な流動性、および／または冷水で良好な分散性を有するセルロース誘導体を得るために、部分的に解重合したセルロース誘導体を乾燥し、粉砕する工程の有用性を図示する。高い嵩密度、良好な流動性、および／または冷水での良好な分散性に加えて、カプセルまたは被覆用量形態の製造に使用されるセルロース誘導体が、透明の被覆または明色のカプセルを提供するために溶液中で低色を有することが非常に所望である。不運なことに、部分的に解重合したセルロース誘導体の乾燥および粉砕は、乾燥および粉砕中の衝撃および熱が原因で、溶液中のセルロース誘導体の色強度を増大させる。
【００１７】
本特許申請の発明者らは、驚くべきことに同時係属中の特許出願ＰＣＴ／ＵＳ第１２／０３１１１２号に開示される工程を、ｉ）高い嵩密度、ｉｉ）低い溶液色、およびｉｉｉ）冷水中での良好な流動性、および／または良好な分散性を有する、乾燥し、粉砕したセルロース誘導体が得られるような方法で修正する方法を発見した。
【発明の概要】
【００１８】
本発明の一態様は、Ａ）湿潤したセルロース誘導体の全重量に基づいて、２５〜９５パーセントの含水量を有するセルロース誘導体を提供するステップと、Ｂ）湿潤したセルロース誘導体をガス流式衝撃型粉砕機内で粉砕し、部分的に乾燥させるステップであって、衝撃型粉砕機内に供給されるガスが１００℃以下の温度を有するステップと、Ｃ）粉砕し、部分的に乾燥したセルロース誘導体を、追加量の乾燥ガスにガス流式衝撃型粉砕機の外側で接触させるステップであって、ガス流式衝撃型粉砕機の外側の追加量の乾燥ガスが、衝撃型粉砕機に供給されるガスより高い温度を有するステップと、Ｄ）ステップＣ）においてセルロース誘導体を乾燥ガスに接触させた後に、セルロース誘導体を部分解重合させるステップと、を含む、微粒子セルロース誘導体を製造する工程である。
【００１９】
本発明の別の態様は、上記の工程によって製造可能な微粒子セルロース誘導体である。
【００２０】
本発明のさらに別の態様は、Ａ）湿潤したセルロース誘導体の全重量に基づいて、２５〜９５パーセントの含水量を有するセルロース誘導体を提供するステップと、Ｂ）湿潤したセルロース誘導体をガス流式衝撃型粉砕機内で粉砕し、部分的に乾燥させるステップであって、衝撃型粉砕機内に供給されるガスが１００℃以下の温度を有するステップと、Ｃ）粉砕し、部分的に乾燥したセルロース誘導体を、追加量の乾燥ガスにガス流式衝撃型粉砕機の外側で接触させるステップであって、ガス流式衝撃型粉砕機の外側の追加量の乾燥ガスが、衝撃型粉砕機に供給されるガスより高い温度を有するステップと、Ｄ）ステップＣ）においてセルロース誘導体を乾燥ガスに接触させた後に、セルロース誘導体を部分解重合させるステップと、を含む、微粒子セルロース誘導体の流動性、および／または冷水分散性を改良する方法である。
【００２１】
本発明のさらに別の態様は、ＤＩＮ５１５６２−１：１９９９−０１に従って２重量％水溶液として２０℃で測定される、少なくとも３７０ｇ／ｌのタップ嵩密度、２０以下のカール指数、１．２〜２００ｍＰａ・ｓの粘度、およびＡＳＴＭ  Ｄ１２０９−０５（２０１１）に従って２重量％水溶液として２０℃で決定される、４０ＡＰＨＡ色単位以下の色を有する微粒子セルロース誘導体である。
【００２２】
本発明のさらに別の態様は、水、上記の微粒子セルロース誘導体、および１つ以上の任意の添加剤を配合することによって製造される水性組成物である。
【００２３】
本発明のさらに別の態様は、上記の水性組成物を浸漬ピンと接触させるステップを含む、カプセルの製造の工程である。
【００２４】
本発明のさらに別の態様は、上記の水性組成物を用量形態と接触させるステップを含む、用量形態を被覆する工程である。
【００２５】
部分解重合が、乾燥し、粉砕するステップＡ）〜Ｃ）よりも前に実施される場合よりも、溶液においてより低い色強度のセルロース誘導体が、上述のように、セルロース誘導体が乾燥し、粉砕するステップＡ）〜Ｃ）の後に部分解重合される場合に得られることが驚くべきことに発見された。
【図面の簡単な説明】
【００２６】
【図１】本発明の工程の、乾燥し、粉砕するステップＡ）〜Ｃ）の流れ図を図示する。
【発明を実施するための形態】
【００２７】
本発明は、微粒子セルロース誘導体を、湿潤したセルロース誘導体を乾燥、粉砕することによって製造する工程に関する。
【００２８】
本工程で使用されるセルロース誘導体は、一般的に可溶性、または少なくとも溶媒、好適には水に浸漬可能である。それらは、そのうち、例えばヒドロキシエチル、ヒドロキシプロピル、ヒドロキシブチル、ジヒドロキシプロピルおよび乳酸塩などのいくつかの基がグラフトを形成することができる、好適にはヒドロキシエチル、ヒドロキシプロピル、ヒドロキシブチル、メチル、エチル、プロピル、ジヒドロキシプロピル、カルボキシメチル、スルホエチル、疎水長鎖分岐および非分岐アルキル基、疎水長鎖分岐および非分岐アルキルアリール基またはアリールアルキル基、カオチン基、酢酸塩、プロピオン酸塩、酪酸塩、乳酸塩、硝酸塩または硫酸塩の型の、１つ以上の置換基を有し得る。本発明に係るセルロースの置換基は、これらの基に限定されない。
【００２９】
好適なセルロース誘導体は、セルロースエステルまたはセルロースエーテルである。有用なセルロースエーテルは、例えばカルボキシメチルセルロースなどのカルボキシ−Ｃ１−Ｃ３−アルキルセルロース、カルボキシメチルヒドロキシエチルセルロースなどのカルボキシ−Ｃ１−Ｃ３−アルキルヒドロキシ−Ｃ１−Ｃ３−アルキルセルロースである。
【００３０】
セルロースエーテル、好適にはアルキルセルロース、ヒドロキシアルキルセルロース、またはヒドロキシアルキルアルキルセルロースである。これは、本発明のセルロースエーテルにおいて、アンヒドログルコース単位のヒドロキシル基のうちの少なくとも一部が、アルコキシル基またはヒドロキシアルコキシル基、またはアルコキシルおよびヒドロキシアルコキシル基の組み合わせによって置換されることを意味する。典型的に１つまたは２つの種類のヒドロキシアルコキシル基が、セルロースエーテル中に存在する。好適には単一の種類のヒドロキシアルコキシル基、より好適にはヒドロキシプロポキシルが存在する。
【００３１】
特に好適なセルロースエーテルは、メチルセルロース、ヒドロキシプロピルメチルセルロース、ヒドロキシエチルメチルセルロース、エチルヒドロキシエチルセルロース、およびヒドロキシプロピルセルロースなどの、水における熱凝集点を有するものである。セルロースエーテルは好適には水溶性である、すなわち、それらは、１００グラムの蒸留水中、２５℃および１気圧で、少なくとも１グラム、より好適には少なくとも２グラム、最も好適には少なくとも５グラムの、水中での可溶性を有する。
【００３２】
混合アルキルヒドロキシアルキルセルロースを含む好適なアルキルヒドロキシアルキルセルロースは、ヒドロキシエチルメチルセルロース、ヒドロキシプロピルメチルセルロース、またはヒドロキシブチルメチルセルロースなどのヒドロキシアルキルメチルセルロース；またはヒドロキシプロピルエチルセルロース、エチルヒドロキシエチルセルロース、エチルヒドロキシプロピルセルロース、またはエチルヒドロキシブチルセルロースなどのヒドロキシアルキルエチルセルロース；またはエチルヒドロキシプロピルメチルセルロース、エチルヒドロキシエチルメチルセルロース、ヒドロキシエチルヒドロキシプロピルメチルセルロース、またはアルコキシヒドロキシエチルヒドロキシプロピルセルロース、直鎖または分岐、および２〜８炭素原子含有アルコキシ基である。好適なヒドロキシアルキルセルロースは、ヒドロキシエチルセルロース、ヒドロキシプロピルセルロース、またはヒドロキシブチルセルロース；または、ヒドロキシエチルヒドロキシプロピルセルロースなどの混合ヒドロキシルキルセルロースである。
【００３３】
好適なのはヒドロキシアルキルアルキルセルロース、より好適なのはヒドロキシアルキルメチルセルロース、および最も好適なのは以下に記載されるＭＳ（ヒドロキシアルコキシル）およびＤＳ（アルコキシル）を有するヒドロキシプロピルメチルセルロースである。アンヒドログルコース単位のヒドロキシル基の、ヒドロキシアルコキシル基による置換の程度は、ヒドロキシアルコキシル基、ＭＳ（ヒドロキシアルコキシル）のモル置換によって表される。ＭＳ（ヒドロキシアルコキシル）は、エステル型セルロースエーテル中のアンヒドログルコース単位当たりのヒドロキシアルコキシル基のモルの平均数である。ヒドロキシアルキル化反応中、セルロース骨格に結合したヒドロキシアルコキシル基のヒドロキシル基は、アルキル化剤、例えばメチル化剤、および／またはヒドロキシアルキル化剤によってさらにエーテル化され得ることが理解されるべきである。アンヒドログルコース単位の同一の炭素原子部分に関する、複数の後続するヒドロキシアルキル化エーテル化反応が側鎖を生み出し、複数のヒドロキシアルコキシル基が互いに共有結合的にエーテル結合によって結合し、各側鎖は全体としてセルロース骨格に対するヒドロキシアルコキシル置換基を形成する。したがって、「ヒドロキシアルコキシル基」という用語は、以上に概説されるように、単一のヒドロキシアルコキシル基、または側鎖のいずれかを含み、２つ以上のヒドロキシアルコキシ単位が互いに共有結合的にエーテル結合によって結合する、ヒドロキシアルコキシル置換基の構成単位として、ヒドロキシアルコキシル基に言及するものとしてのＭＳ（ヒドロキシアルコキシル）の文脈で解釈されなくてはならない。この定義内で、ヒドロキシアルコキシル置換基の末端ヒドロキシル基がさらにアルキル化、例えばメチル化、されるか否かは重要ではなく、アルキル化および非アルキル化ヒドロキシアルコキシル置換基の両方がＭＳ（ヒドロキシアルコキシル）の決定に含まれる。
【００３４】
ヒドロキシアルキルアルキルセルロースは、０．０５〜１．００、好適には０．０８〜０．９０、より好適には０．１２〜０．７０、最も好適には０．１５〜０．６０、および特に０．２０〜０．５０の範囲内のヒドロキシアルコキシル基のモル置換を一般的に有する。メトキシル基などのアルコキシル基によって置換されるアンヒドログルコース単位当たりのヒドロキシル基の平均数は、アルコキシル基、ＤＳ（アルコキシル）の置換の程度として指定される。上記のＤＳの定義において、「アルコキシル基によって置換されるヒドロキシル基」という用語は、本発明において、セルロース骨格の炭素原子に直接結合したアルキル化ヒドロキシル基だけでなく、セルロース骨格に結合したヒドロキシアルコキシル置換基のアルキル化ヒドロキシル基をもまた含むと理解されるべきである。本発明に係るヒドロキシアルキルアルキルセルロースは、好適には１．０〜２．５、より好適には１．１〜２．４、最も好適には１．２〜２．２、および特に１．６〜２．０５の範囲内のＤＳ（アルコキシル）を有する。最も好適には、セルロースエーテルは、ＤＳ（アルコキシル）について以上に示される範囲内のＤＳ（メトキシル）、およびＭＳ（ヒドロキシアルコキシル）について以上に示される範囲内のＭＳ（ヒドロキシプロポキシル）またはＭＳ（ヒドロキシエトキシル）を有するヒドロキシプロピルメチルセルロースまたはヒドロキシエチルメチルセルロースである。アルコキシル基の置換、およびヒドロキシアルコキシル基のモル置換の程度は、セルロースエーテルのヨウ化水素によるＺｅｉｓｅｌ開裂、および後続する定量的ガスクロマトグラフィー分析（Ｇ．Ｂａｒｔｅｌｍｕｓ  ａｎｄ  Ｒ．Ｋｅｔｔｅｒｅｒ，Ｚ．Ａｎａｌ．Ｃｈｅｍ．，２８６（１９７７）１６１−１９０）によって決定され得る。
【００３５】
好適なアルキルセルロースは、メチルセルロースである。メトキシル基によって置換されるアンヒドログルコース単位当たりのヒドロキシル基の平均数は、メトキシル基（ＤＳ）の置換の程度によって指定される。メチルセルロースは、好適には１．２０〜２．２５、より好適には１．２５〜２．２０、および最も好適には１．４０〜２．１０のＤＳを有する。メチルセルロース中の％メトキシルの決定は、米国薬局方（ＵＳＰ３４）に従って行われる。得られる値は、％メトキシルである。これらは、後続してメトキシル置換基の置換の程度（ＤＳ）に変換される。
【００３６】
本発明の工程において使用されるセルロース誘導体の粘度は、一般的には、ＤＩＮ５１５６２−１：１９９９−０１に従って２重量％水溶液として２０℃で測定される、２００ｍＰａ・ｓ、好適には５００〜２００，０００ｍＰａ・ｓ、より好適には５００〜１００，０００ｍＰａ・ｓ、最も好適には１０００〜８０，０００ｍＰａ・ｓ、および特に１０００〜６０，０００ｍＰａ・ｓを超える。
【００３７】
セルロース誘導体、好適にはセルロースエーテルおよびセルロースエステルの製造は、当技術分野で既知である。典型的に、製造工程は、例えば水酸化アルカリ金属による処理などによってセルロースを活性化することと、このように処理されたセルロースをエーテル化またはエステル化剤のような誘導体化剤と反応させることと、副生成物を除去するためにセルロース誘導体を洗浄することと、を含む。洗浄ステップ後、セルロース誘導体は、湿潤したセルロース誘導体の全重量に基づいて、２５〜６０パーセント、典型的には４０〜５５パーセントの含水量を有する。好適な洗浄液はセルロース誘導体の特定の型に依存し得るが、好ましい洗浄液は、一般に水、イソプロパノール、アセトン、メチルエチルケトン又は食塩水である。より好適な洗浄液は、一般的に水または食塩水である。セルロース誘導体は、一般的に２０〜１２０℃、好適には６５〜９５℃の温度で洗浄される。洗浄する、および洗浄液からセルロース誘導体を分離する後に、溶媒で湿潤した、好適には水で湿潤した濾過ケーキが得られる。この湿潤したセルロース誘導体は、通常、湿潤した顆粒子、湿潤した塊状、および／または湿潤したペーストの形状で得られる。
【００３８】
本発明の一態様によると、セルロース誘導体は、セルロース誘導体を、水などの液体中のその懸濁液から分離することによって得られ、後続して本発明の工程に用いられる。上述のように、液体中の粒子の懸濁液は、製造およびセルロース誘導体を洗浄することに由来し得る。セルロース誘導体を懸濁液から分離することは、遠心分離などの既知の方法で行われ得る。
【００３９】
本発明の別の態様によると、乾燥セルロース誘導体および水などの液体は、所望の含水量まで混合機中で混合されることができ、このように得られる湿潤したセルロース誘導体は、後続して本発明の工程に用いられる。
【００４０】
冷水に分散するセルロース誘導体が、実質的な量の表面処理添加剤を、セルロース誘導体および水などの液体と混合せずに得られ得ることは、本発明の工程の大きな利点である。したがって、本発明の好適な実施形態によると、実質的に無量の表面処理添加剤がセルロース誘導体に添加される。「実質的に無量の表面処理添加剤」は、セルロース誘導体の表面特性、および特に冷水分散性を有意に変更しない量を意味する。好適には、セルロース誘導体の乾燥重量に基づいて、１パーセント以下、より好適には０．５パーセント以下、最も好適には０．２パーセント以下、および特に無量の表面処理添加剤がセルロース誘導体に添加される。表面処理添加剤は、例えば、ソルビトールまたはラウリル硫酸などの界面活性剤；エステル；ＫＣｌ、リン酸塩、硝酸塩、または硫酸塩などの塩；または乳糖、果糖、ブドウ糖、ショ糖、またはマルトデキストリンなどの砂糖；またはポリエチレングリコール、またはプロピレングリコールなどの低分子量ポリマーである。混合機は、好適には、完全なおよび集中的な混合が可能である。有用な混合機は、例えば、造粒機、混練機、押出機、圧縮機、またはローラー粉砕機であり、セルロース誘導体および液体の混合物は、二軸スクリュー混合機などの剪断力および混合を適用することによって均一化される。共回転および逆回転機が適する。二軸スクリュー混合機の場合のように、互いに深く噛み合い、相互剥離動作を行う、２つの水平に配置された攪拌ブレードを有する、いわゆる分割トラフ混練機が特に適する。適する単軸連続混練機は、モジュール構造の高性能混合器であり、マルチパートで加熱冷却可能な混合シリンダー、および片側に取り付けられたブレード混合器からなる、いわゆるＲｅｆｌｅｃｔｏｒ（登録商標）を含む（製造業者：Ｌｉｐｐ、ドイツ）。いわゆるピンシリンダー押出機またはＳｔｉｆｔｃｏｎｖｅｒｔ（登録商標）押出機（製造業者：Ｂｅｒｓｔｏｒｆｆ、ドイツ）もまた適する。ハウジング内に組み込まれたピンは、混練材料が軸と共に回転するのを防止するための迫台として機能する。水平組み立てのいわゆるダブルブレードシグマ攪拌機（製造業者：Ｆｉｍａ、ドイツ）を有する混練混合器が、特に適する。ブレードは異なる速度で動作し、それらの回転方向は反転させ得る。垂直に配置された混合軸を有する撹拌槽もまた、混練された塊が攪拌軸と共に回転するのを防ぐために、適切なフローバッフルが槽の壁に取り付けられ、この方法で集中的な混合動作が混練材料に付与されるような場合には、適する（製造業者：Ｂａｙｅｒ  ＡＧ）。遊星式撹拌機およびインラインホモジナイザーを有する二重壁混合槽もまた適する。
【００４１】
本発明の工程および方法のステップＡ）において、湿潤した多糖誘導体の全重量に基づいて、２５〜９５パーセントの含水量を有するセルロース誘導体が提供される。含水量の好適な下限はそれぞれ、３０、３５、および３８パーセントである。含水量の好適な上限はそれぞれ、８０、７０、および６０パーセントである。最も好適には、含水量は４０〜５０パーセントである。含水量は、液体、例えば水、イソプロパノール、アセトン、メチルエチルケトン、または食塩水の添加によって調節され得る。最も好適には、水が使用される。水溶性セルロース誘導体に添加される液体の量は、セルロース誘導体が既に有する含水量に調節されるべきである。含水量は、ＡＳＴＭ法Ｄ−２３６３−７９（再承認１９８９）によって決定され得る。ステップＡ）における湿潤したセルロース誘導体は、好適には上記の表面処理添加剤などの、セルロース誘導体の乾燥時にセルロース誘導体上に残留する実質的な量の表面処理添加剤を含まない。好適には、セルロース誘導体は、セルロース誘導体の乾燥重量に基づいて、１パーセント以下、好適には０．５パーセント以下、最も好適には０．２パーセント以下、および特に無量の表面処理添加剤を含む。塩酸塩などの、セルロース誘導体の製造からの副生成物のいかなる残留量も、「表面処理添加剤」という用語によって網羅されないことが理解されるべきである。
【００４２】
乾燥し、粉砕する前のセルロース誘導体の温度は、好適には、５〜６０℃、より好適には５〜４５℃、最も好適には１０〜４０℃、および特に１０〜３０℃の範囲内に制御され、任意で変化または調節される。水などの液体が、乾燥し、粉砕する前にセルロース誘導体に添加される場合、乾燥し、粉砕する前のセルロース誘導体の温度は、好適には添加される液体、および／または混合機のジャケット温度の、制御する、および任意で変化または調節する温度によって制御され、任意で変化または調節される。
【００４３】
２５〜９５パーセントの含水量を有するセルロース誘導体は、通常、湿潤した顆粒子、湿潤した塊、および／または湿潤したペーストの形状である。ステップＢ）において、それは、ガス流式衝撃型粉砕機、好適には気流式衝撃型粉砕機内で粉砕され、部分的に乾燥され、セルロース誘導体は、衝撃および／または剪断応力を受ける。好適なガス流式衝撃型粉砕機は、Ｕｌｔｒａ  Ｒｏｔｏｒ粉砕機（Ａｌｔｅｎｂｕｒｇｅｒ  Ｍａｓｃｈｉｎｅｎ  Ｊａｅｃｋｅｒｉｎｇ、ドイツ）、またはＴｕｒｂｏｆｉｎｅｒ  ＰＬＭ粉砕機（ＰＡＬＬＭＡＮＮ  Ｍａｓｃｈｉｎｅｎｆａｂｒｉｋ  ＧｍｂＨ  ＆  Ｃｏ．ＫＧ、ドイツ）である。例えば、Ｈｏｓｏｋａｗａ  Ａｌｐｉｎｅ  Ａｉｒ  Ｃｌａｓｓｉｆｉｅｒ粉砕機−ＺＰＳ  Ｃｉｒｃｏｐｌｅｘ（Ｈｏｓｏｋａｗａ  Ｍｉｃｒｏｎ  Ｌｔｄ．，チェシャー、イギリス）などのガス分別粉砕機もまた有用なガス流衝撃型粉砕機である。乾燥は、ガスおよび機械的エネルギーの組み合わせで典型的に達成される。空気または窒素ガスが使用され得る。本発明の工程において、衝撃型粉砕機に供給されるガスは、１００℃以下、好適には７５℃以下、より好適には５０℃以下の温度を有する。典型的に、衝撃型粉砕機に供給されるガスは、１０℃以上、好適には２０℃以上、より好適には３０℃以上の温度を有する。上記の温度を有するガス流は、様々な方法で作成され得る。発明の一実施形態において、所望の温度を有する新鮮なガス流が、衝撃型粉砕機内に供給され得る。発明の別の実施形態において、所望の温度を有する再生ガス流が、衝撃型粉砕機内に供給され得る。例えば、ガス流は、さらに以下に記載されるように、ステップＣ）において得られる、粉砕し、乾燥したセルロース誘導体から分離されることができ、結果として生じる固体自由ガス流、またはその一部は、冷却系内で、例えば水を冷却材として使用して冷却されることができる。この結果として生じる冷却ガス流は、粉砕機に供給され得る。代替的に、冷却ガスの全量は、例えば、天然ガスバーナ内で再加熱され得る。再加熱ガスを衝撃型粉砕機に供給ための所望の温度にするために、冷ガスの分離流は、ガス流を粉砕機に供給する前に温ガス流と結合され得る。ガスおよび湿潤した生成物流は、一般的に別個の入口を介して、典型的にガスは底部から、および湿潤した生成物は側入口で、粉砕機に接続される供給スクリュー系を介して、粉砕機に供給される。工程のステップＢ）の一態様において、湿潤したセルロース誘導体およびガスは、ガス流式衝撃型粉砕機に、セルロース誘導体の乾燥重量に基づいて、１０〜９０ｍ３／ｋｇ、より好適には２０〜５０ｍ３／ｋｇのセルロース誘導体の速度で供給される。ガス流式衝撃型粉砕機の周速は、好適には１００ｍ／ｓ以下である。より好適には、ガス流式衝撃型粉砕機は、その周速が３０〜１００ｍ／ｓ、最も好適には３５〜８０ｍ／ｓの範囲内であるような方法で動作する。
【００４４】
工程のステップＢ）において、湿潤したセルロース誘導体が粉砕されるが、部分的にのみ乾燥され、工程のステップＣ）において、粉砕し、部分的に乾燥されたセルロース誘導体を、ガス流式衝撃型粉砕機の外側で、追加量の乾燥ガスと接触させることが、本発明の工程の本質的な特徴である。好適には、ステップＢ）におけるガス流式衝撃型粉砕機内のガス流の速度、およびステップＣ）における追加量の乾燥ガス流、すなわち（ステップＢにおけるガス流）／（ステップＣにおける追加のガス流）は、１：１０〜８：１、好適には１：５〜３：１、より好適には１：３〜２：１、最も好適には１：２〜１：１、および特に１：１．５〜１：１である。本明細書で使用される「追加量の乾燥ガス」という用語は、ガス流式衝撃型粉砕機に供給されていない乾燥ガスを意味する。当業者は、ステップＢ）における部分的にのみ乾燥することを達成する方法を理解している。例えば、気流式衝撃型粉砕機内で、ガス温度および水分率、および湿潤したセルロース誘導体の温度などの所定の工程パラメータで、セルロース誘導体を本質的に乾燥させるのに必要なガス流量を、決定し得る。不完全な乾燥は、例えば、セルロース誘導体を乾燥し、粉砕するために必要とされるガス量を、ガス流式衝撃型粉砕機内の本質的に乾燥した生成物に供給するよりも、粉砕し、乾燥されるセルロース誘導体単位当たりのより低いガス量を、ガス流式衝撃型粉砕機に供給することによって、ステップＢ）において達成され得る。本発明の好適な態様において、セルロース誘導体を乾燥させるために使用されるガス流は、スライド弁を介して２つの流に分割され、第１のガス流は、ガス流式衝撃型粉砕機内に供給され、第２のガス流は、衝撃型粉砕機を出る粉砕し、部分的に乾燥したセルロース誘導体に接触させられる。さらに、ステップＣ）において利用されるガス流式衝撃型粉砕機の外側の追加量の乾燥ガス（すなわち、第２のガス流）が、衝撃型粉砕機に供給されるガス（すなわち、第１のガス流）より高い温度を有する場合、改良した流動性および／または冷水分散性の微粒子セルロース誘導体が得られ得ることが発見されている。好適には、ガス流式衝撃型粉砕機の外側の追加量の乾燥ガスは、衝撃型粉砕機に供給されるガスより、少なくとも７０℃高い、より好適には１００〜２２０℃高い、最も好適には１００〜２８０℃高い温度を有する。ガス流式衝撃型粉砕機の外側の追加量の乾燥ガスの温度は、好適には８０〜３４０℃、より好適には１００〜２２０℃、および最も好適には１２５〜２１０℃である。ガス流式衝撃型粉砕機の外側の乾燥ガス流は、ガス流式粉砕機に、セルロース誘導体の乾燥重量に基づいて、好適には２０〜１００ｍ３／ｋｇ、より好適には２５〜８０ｍ３／ｋｇの速度をもたらすように選択される。
【００４５】
衝撃型粉砕機に残留する第１のガス流は、衝撃型粉砕機に供給されるガス流より高い、またはより低い温度を有し得る。衝撃型粉砕機に残留する第１のガス流の温度は、温度、湿潤したセルロース誘導体の量および含水量、および衝撃型粉砕機内の機械的エネルギーなどの様々な要因に依存する。衝撃型粉砕機に残留する第１のガス流は、粉砕し部分的に乾燥したセルロース誘導体から、セルロース誘導体が第２のガス流と接触する前に部分的にまたは完全に分離され得るが、好適にはセルロース誘導体は、それが第２のガス流に接触する際にガス流式衝撃型粉砕機を退出するガス流の一部分中、またはより好適には全量中で、懸濁される。第２のガス流、すなわちガス流式衝撃型粉砕機の外側の追加量の乾燥ガスの量および温度は、好適には、衝撃型粉砕機に残留する第１のガス流およびステップＣ）において利用される追加量の乾燥ガスの組み合わせである、ステップＣ）における結合ガス流が、衝撃型粉砕機に残留する第１のガス流の温度より少なくとも３０℃高い、より好適には３５〜１００℃高い、および最も好適には４０〜９０℃高い温度を有するように選択される。
【００４６】
本発明の工程の乾燥させるステップＣ）において、セルロース誘導体の含水量は、典型的には、湿潤したセルロース誘導体の全重量に基づいて、１〜２０パーセント、好適には２〜１０パーセント、より好適には３〜８パーセントまで減少する。
【００４７】
ステップＣ）の後、粉砕し乾燥したセルロース誘導体粒子は、好適には、ガス流式衝撃型粉砕機の下流に配置された分離器内のガス流から分離される。分離器は、好適には、空気分級などのガス分級を実施するように設計される。それは、例えばサイクロンなどの遠心分離器、または篩器などの濾過分離器であり得る。代替的に、ガス流式衝撃型粉砕機の構造に応じて、ガス分級はガス流式衝撃型粉砕機内で既に発生し得る。セルロース誘導体粒子から分離されたガス流は、本発明の工程のステップＢ）および／またはＣ）において再生され、再使用され得る。代替的に、セルロース誘導体粒子から分離されたガス流は、本発明の工程のステップＢ）および／またはＣ）において再生および再使用されず、周囲からの新鮮なガスがステップＢ）および／またはＣ）において使用される。
【００４８】
本発明の工程のステップＡ）〜Ｃ）の後に得られるセルロース誘導体は、ステップＡ）〜Ｃ）によって処理されていないセルロース誘導体と比較して増大した嵩密度を有する。増大した嵩密度は、後続する部分解重合ステップＤ）に使用される、反応器のより高い荷重を可能にする。ステップＣ）においてセルロース誘導体を乾燥ガスと接触させた後、セルロース誘導体の粘度は、一般的には、ＤＩＮ５１５６２−１：１９９９−０１に従って２重量％水溶液として２０℃で測定される、２００ｍＰａ・ｓ、好適には、５００〜２００，０００ｍＰａ・ｓ、より好適には５００〜１００，０００ｍＰａ・ｓ、最も好適には１０００〜８０，０００ｍＰａ・ｓ、および特に１０００〜６０，０００ｍＰａ・ｓ以上である。
【００４９】
本発明の工程の乾燥させるステップＣ）と部分解重合ステップＤ）との間の任意の篩過ステップにおいて、粉砕し乾燥したセルロース誘導体を、１２５〜４００、好適には１６０〜３５５、より好適には１８０〜３１５、および最も好適には２００〜３００マイクロメートルメッシュサイズの篩、例えば２２０μｍメッシュサイズの篩を通して篩過し得る。任意の篩過ステップは、粉砕し乾燥したセルロース誘導体を、サイクロンなどのガス流式衝撃型粉砕機の下流に配置された分離器内のガス流から分離した後に実施され得る。有用な篩は、当技術分野で既知であり、ＤＩＮ４１８８に記載される。篩のメッシュサイズ未満の粒径を有する細粒分、および篩のメッシュサイズを超える粒径を有する粗粒分が得られる。これらの２つの粒分は、本発明に係る最終生成物として別個に使用することができ、細粒分および粗粒分の両方に対して冷水分散性を示す。代替的に、本発明の工程において、粉砕し乾燥したセルロース誘導体は篩を通して篩過されない。本発明の工程によると、冷水に分散するセルロース誘導体は、粉砕し乾燥したセルロース誘導体が篩過されるか否かに関係なく製造可能である。粉砕し乾燥したセルロース誘導体の全量が水に分散する。これは、粉砕し乾燥したセルロース誘導体の全量が有用であり、どの量も乾燥し、粉砕する工程のために再生される、または冷水分散性の重要性が低い他の目的に使用される必要がないため、大きな利点である。
【００５０】
セルロース誘導体は、さらなるステップＤ）において部分解重合される。好適には、セルロース誘導体の部分解重は、部分解重合前の粘度に基づいて、少なくとも１０パーセント、好適には少なくとも２０パーセント、およびより好適には少なくとも５０パーセントの、セルロース誘導体の粘度における減少を達成するような方法で実施される。部分解重合の後、セルロース誘導体の粘度は、一般的には、ＤＩＮ５１５６２−１：１９９９−０１に従って２重量％水溶液として２０℃で測定される、１．２〜２００ｍＰａ・ｓ、好適には２〜１００ｍＰａ・ｓ、より好適には２．５〜５０ｍＰａ・ｓ、および特に３〜３０ｍＰａ・ｓである。部分解重合工程は、当技術分野で一般的に既知である。
【００５１】
セルロース誘導体は、部分解重合を実施するために、酸、好適には強酸と接触させられ得る。酸の量は、一般的には、開始セルロース誘導体の重量に基づいて、０．１〜５重量パーセントの範囲内である。好適な酸は、塩化水素などのハロゲン化水素である。酸は、例えば欧州特許出願ＥＰ第１，１４１，０２９号に記載されるように、ガス形態であることができ、または例えば欧州特許出願ＥＰ第２１０，９１７号に記載されるように水溶液の形態であることができる。酸が水溶液の形態で使用される際、水の量は、一般的には、開始材料として使用されるセルロース誘導体の重量に基づいて、３〜８重量パーセントの範囲内である。部分解重合は、一般的に、５０〜１３０℃、好適には６０〜１１０℃、より好適には６５〜９０℃の範囲内の温度で実施される。
【００５２】
代替的に、セルロース誘導体は、部分解重合を実施するために、酸化剤と接触され得る。典型的な適する酸化剤は、オゾン、過酸化物、岩塩、ハロゲン酸塩、過ハロゲン酸塩、次亜ハロゲン酸塩および過ホウ酸塩、および過酸化水素である。好適な酸化剤は、塩素酸カリウムまたは塩素酸ナトリウムなどの塩素酸アルカリ金属塩、過塩素酸アルカリ金属、過ヨウ素酸アルカリ金属、次亜臭素酸アルカリ金属、次亜塩素酸アルカリ金属、次亜ヨウ素酸アルカリ金属、過酸化アルカリ金属、過酸化水素である。ナトリウムおよびカリウムが好適なアルカリ金属である。酸化剤の量は、一般的には、開始セルロース誘導体に基づいて、０．０１〜３重量パーセントの範囲内である。酸化剤の使用は、米国特許第４，３１６，９８２号、およびそこで説明される従来技術に記載される。
【００５３】
酸および酸化剤は、別個に、または組み合わせで使用され得る。結合された使用が、欧州特許出願ＥＰ第１，４２３，４３３号に記載される。上述の工程は、微粒子セルロース誘導体の流動性および／または冷水分散性を改良することにとって有用である。
【００５４】
本発明の工程に従って製造される微粒子セルロース誘導体は、一般的に、少なくとも３７０ｇ／ｌ、好適には少なくとも４００ｇ／ｌ、およびより好適には少なくとも４３０ｇ／ｌもの非タップ嵩密度を有する。最大５３０ｇ／ｌ、または最適化された条件下で最大６００ｇ／ｌもの非タップ嵩密度が一般的に達成される。本明細書で使用される嵩密度（ＢＤ）は、非タップ嵩密度と呼ばれる、取り込まれる材料の見かけ体積：質量の比、およびタップ嵩密度と呼ばれる、取り込まれる材料のタップ体積：質量の比として、定義される。これらの嵩密度を測定するために有用な手段は、米国薬局方２４、試験６１６「嵩密度およびタップ密度」（Ｕｎｉｔｅｄ  Ｓｔａｔｅｓ  Ｐｈａｒｍａｃｏｐｅｉａ  Ｃｏｎｖｅｎｔｉｏｎ，Ｉｎｃ．，Ｒｏｃｋｖｉｌｌｅ，Ｍａｒｙｌａｎｄ，１９９９）に記載される。
【００５５】
本発明の工程に従って製造される微粒子セルロース誘導体は、一般的には、２０以下、好適には１８以下、より好適には１６以下、および最適化された条件下では１５未満のカール指数を有する。最小のカール指数は１である。微粒子セルロース誘導体のカール指数は、典型的には５以上、より典型的には８以上である。カール指数Ｃは、粉末の圧縮性の指標である。それは、式
[数１]
Ｃ＝１００＊（タップＢＤ−非タップＢＤ）／タップＢＤ
（式中、「タップＢＤ」は粉末のタップ嵩密度であり、「非タップＢＤ」は粉末の非タップ嵩密度である）によって計算される。カール指数は、薬学において粉末の流動性の指標としてしばしば使用される。１５未満のカール指数は、良好な流動性の指標と見なされる。（Ｋａｎｉｇ，Ｊｏｓｅｐｈ  Ｌ．；Ｌａｃｈｍａｎ，Ｌｅｏｎ；Ｌｉｅｂｅｒｍａｎ，Ｈｅｒｂｅｒｔ  Ａ．（１９８６）、Ｔｈｅ  Ｔｈｅｏｒｙ  ａｎｄ  Ｐｒａｃｔｉｃｅ  ｏｆ  Ｉｎｄｕｓｔｒｉａｌ  Ｐｈａｒｍａｃｙ（３  ｅｄ．）。Ｐｈｉｌａｄｅｌｐｈｉａ：Ｌｅａ ＆ Ｆｅｂｉｇｅｒ）。
【００５６】
本発明の工程に従って製造される微粒子セルロース誘導体は、冷水中で良好な分散性を有する。「冷水」は、室温未満、室温、またはそれをわずかに超える水、すなわち、一般的に０〜４０℃、典型的には５〜３０℃、より典型的には１０〜２５℃の水を意味する。冷水中での分散性は、実施例に記載されるように決定される。不良または無冷水分散性の基準は、冷水中でのセルロース誘導体の塊の形成によって可視である。塊の形成は、生成物の経時的な溶解を強力に妨害する。
【００５７】
さらに、本発明の工程は、特定のサイズおよび形状のセルロース誘導体を製造するのに有用である。微粒子セルロース誘導体の粒径および形状は、試料画像の粒径および形状分析を組み合わせる高速画像分析法によって決定され得る。複合粉末のための画像分析法が、Ｗ．Ｗｉｔｔ，Ｕ．Ｋｏｈｌｅｒ，Ｊ．Ｌｉｓｔ，Ｃｕｒｒｅｎｔ  Ｌｉｍｉｔｓ  ｏｆ  Ｐａｒｔｉｃｌｅ  Ｓｉｚｅ  ａｎｄ  Ｓｈａｐｅ  Ａｎａｌｙｓｉｓ  ｗｉｔｈ  Ｈｉｇｈ  Ｓｐｅｅｄ  Ｉｍａｇｅ  Ａｎａｌｙｓｉｓ（ＰＡＲＴＥＣ  ２００７）に記載される。高速画像分析システムは、Ｓｙｍｐａｔｅｃ  ＧｍｂＨ、Ｃｌａｕｓｔｈａｌ−Ｚｅｌｌｅｒｆｅｌｄ、ドイツから動的画像分析（ＤＩＡ）システムＱＩＣＰＩＣ（商標）として商業的に入手可能である。高速画像分析システムは、数ある中で、粒子の以下の寸法パラメータを測定するのに有用である。
【００５８】
ＥＱＰＣ：粒子のＥＱＰＣは、粒子の投影面積と同一の面積を有する円の直径として定義される。本発明の目的について、ＥＱＰＣ中央値は、微粒子セルロース誘導体の所定の試料中の全粒子の体積分布の平均であり、ＥＱＰＣ５０，３として指定される。体積分布は、コンマの後の数字３によって指定される。ＥＱＰＣ中央値は、粒子分布のＥＱＰＣの５０％がμｍで所定の値より小さく、５０％がより大きいことを意味する。
【００５９】
ＬＥＦＩ：粒子長ＬＥＦＩは、粒子の両端を粒子の輪郭内で接続する最長の直接経路として定義される。「直接」とは、ループや分岐がないことを意味する。本発明の目的について、ＬＥＦＩ中央値は、微粒子セルロース誘導体の所定の試料中の全粒子の体積分布の平均であり、ＬＥＦＩ５０，３として指定される。体積分布は、コンマの後の数字３によって指定される。ＬＥＦＩ中央値は、粒子分布のＬＥＦＩの５０％がμｍで所定の値より小さく、５０％がより大きいことを意味する。
【００６０】
本発明の工程に従って製造される微粒子セルロース誘導体は、一般的には、少なくとも５０マイクロメートル、好適には少なくとも７０マイクロメートル、および本発明のいくつかの好適な実施形態において少なくとも１００マイクロメートルの等価投影円直径（ＥＱＰＣ）中央値を有する。微粒子セルロース誘導体は、一般的には、最大５００マイクロメートル、好適には最大４００マイクロメートル、より好適には最大３００マイクロメートル、および最も好適には最大２００マイクロメートルのＥＱＰＣ中央値を有する。
【００６１】
本発明の工程に従って製造される微粒子セルロース誘導体は、一般的には、５０〜６００マイクロメートル、好適には８０〜５００マイクロメートル、および最も好適には１００〜４００マイクロメートルのＬＥＦＩ中央値を有する。
【００６２】
さらに、上述のように、セルロース誘導体が、乾燥し、粉砕するステップＡ）〜Ｃ）の後に部分解重合ステップＤ）を受ける本発明の工程によって、部分解重合が乾燥し、粉砕するステップＡ）〜Ｃ）より前に実施される同等の工程におけるものよりも、溶液中で低い色強度のセルロース誘導体が得られる。本発明の工程に従って製造される微粒子セルロース誘導体は、一般的には、ＡＳＴＭ  Ｄ１２０９−０５（２０１１）に従って２重量％水溶液として２０℃で決定される、４０ＡＰＨＡ色単位以下、好適には３８ＡＰＨＡ色単位以下、および最も好適には３５ＡＰＨＡ色単位以下の色を有する。本発明の工程に従って製造される微粒子セルロース誘導体は、一般的には、２重量％水溶液として２０℃で決定される、２０ＡＰＨＡ色単位以上、典型的には２５ＡＰＨＡ色単位以上の色を有する。セルロース誘導体の２重量％水溶液を２０℃で調製するために、米国薬局方（ＵＳＰ３５，“Ｈｙｐｒｏｍｅｌｌｏｓｅ”ｐａｇｅｓ  ３４６７−３４６９に記載される手順が適用される。
【００６３】
本発明の工程のステップＡ）〜Ｃ）を行う好適な実施形態が、さらなる詳細が以下に記載されるが、本発明の範囲を図１によって図示される実施形態に限定するものとして理解されるべきではない、図１によって図示される。
【００６４】
図１の記載：
１    全ガス流
２    副行路を通るガス流
３    ガス流式衝撃型粉砕機を通るガス流
４    冷却ガス流
５    バーナ後の加熱ガス流
６    ガス流式衝撃粉砕機前のガス流の温度、℃
７    ガス流式衝撃粉砕機後のガス流の温度、℃
８    結合ガス流
９    濾過器前のガス流
１０  ブロア前のガス流の温度、℃
１１  ブロア
１２  バーナ
１３  粉砕機供給ユニット
１４  ガス流式衝撃型粉砕機
１５  サイクロン
１６  濾過器
１７  洗浄器／冷却器
１８  湿潤したセルロース誘導体
１９  弁
２０  生成物
【００６５】
本明細書で使用されるように、「バーナ後」、「ブロア後」などの用語は、ガス流の方向に関し、「バーナの下流」および「ブロアの下流」などの意味を有する。ブロア１１は空気、または好適には窒素を、粉砕機回路を通して循環し、流量計によって測定される、好適には、１０００−２２００ｍ３／ｈの全ガス流１を提供する。ブロア１１後、全ガス流１は、バーナ１２を通して冷却ガス流４およびガス流に分割され得る。バーナ後のこの加熱ガス流５は、ガス流式衝撃型粉砕機１４を通してガス流３に、およびガス流式衝撃型粉砕機の外側で追加量の乾燥ガスとして機能する、副行路を通してガス流２に分割され得る。本発明の一実施形態において、バーナ後の加熱ガス流５の全量を、副行路を通してガス流２に供給し、これは冷却ガス流４のみがガス流式衝撃型粉砕機１４に供給され、冷却ガス流４の量はガス流式衝撃型粉砕機を通して流れるガス流３の量に対応することを意味する。本発明の実施例は、この実施形態を使用する。湿潤したセルロース誘導体１８を、ガス流式衝撃粉砕機１４への供給スクリューシステムを含む、粉砕機供給ユニット１３を通して添加し得る。ガス流式衝撃型粉砕機前のガス流３の温度６を測定する。ガス流式衝撃型粉砕機前のガス流７の温度をもまた測定する。副行路を通るガス流２およびガス流式衝撃型粉砕機を通るガス流３の接合部の後、粉砕したセルロース誘導体を含有する結合ガス流８の温度を測定する。粉砕機の後からサイクロン１５の開始までの導管を、気流乾燥機と見なす。結合ガス流８を、いくらかの残留量の微粒子（塵埃）を除く実質的に全量のセルロース誘導体がガス流から分離される、サイクロン１５に供給する。残留量の塵埃を濾過器１６内で除去する。濾過器１６前のガス流９の温度を、それがサイクロン１５を出た後、およびそれが濾過器１６に進入する前に測定する。濾過されたガス流は、洗浄器／冷却器１７を通過する。洗浄し、冷却したガス流の温度１０を測定し、洗浄し、冷却したガス流はブロア１１によって循環される全ガス流１に対応する。上述のようなガス流の流は、弁１９の手段によって制御される。これらの各弁の意匠は必ずしも同一ではないが、ガス流の温度および体積に調節される。生成物２０を、部分解重合ステップＤ）を行うのに適する反応器（図示なし）に供給する。
【００６６】
本発明は、ｉ）少なくとも３７０ｇ／ｌ、好適には少なくとも４００ｇ／ｌ、およびより好適には少なくとも４３０ｇ／ｌの非タップ嵩密度、ｉｉ）２０以下、好適には１８以下、より好適には１６以下のカール指数、および本発明のいくつかの実施形態においては１５未満ものカール指数、ｉｉｉ）ＤＩＮ５１５６２−１：１９９９−０１に従って２重量％水溶液として２０℃で測定される、１．２〜２００ｍＰａ・ｓ、好適には２．０〜１００ｍＰａ・ｓ、より好適には２．５〜５０ｍＰａ・ｓ、および特に３〜３０ｍＰａ・ｓの粘度、およびｉｖ）ＡＳＴＭ  Ｄ１２０９−０５（２０１１）に従って２重量％水溶液として２０℃で決定される、４０ＡＰＨＡ色単位以下、好適には３８ＡＰＨＡ色単位以下、およびより好適には３５ＡＰＨＡ色単位以下の色、を有する微粒子セルロース誘導体にさらに関する。本発明の微粒子セルロース誘導体は、典型的には最大６００ｇ／ｌ、より典型的には最大５５０ｇ／ｌ、最も典型的には最大５１０ｇ／ｌの非タップ嵩密度を有する。
【００６７】
微粒子セルロース誘導体のカール指数は、典型的には８以上、より典型的には１０以上、および最も典型的には１２以上である。微粒子セルロース誘導体は、一般的には２０ＡＰＨＡ色単位以上の、典型的には２５ＡＰＨＡ色単位以上の色を有する。
【００６８】
本発明の微粒子セルロース誘導体は、一般的には少なくとも５０マイクロメートル、好適には少なくとも７０マイクロメートル、および本発明のいくつかの好適な実施形態においては少なくとも１００マイクロメートルの、等価投影円直径（ＥＱＰＣ）中央値を有する。微粒子セルロース誘導体は、一般的には最大５００マイクロメートル、好適には最大４００マイクロメートル、より好適には最大３００マイクロメートル、最も好適には最大２００マイクロメートルのＥＱＰＣ中央値を有する。本発明の微粒子セルロース誘導体は、一般的には５０〜６００マイクロメートル、好適には８０〜５００マイクロメートル、最も好適には１００〜４００マイクロメートルのＬＥＦＩ中央値を有する。
【００６９】
本発明の工程に従って製造される微粒子セルロース誘導体および本発明の新規の微粒子セルロース誘導体は、冷水中での微粒子セルロース誘導体の良好な分散性が有益である様々な利用において有用である。例えば、微粒子セルロース誘導体は、医薬利用において、好適にはセルロース誘導体および薬剤を含む液体懸濁液において、または硬シェルカプセルの調製のための微粒子セルロース誘導体の水溶液において、有用である。
【００７０】
本発明の別の態様は、水、本発明の微粒子セルロース誘導体、および１つ以上の任意の添加剤を配合することによって製造された、水性組成物である。好適には、水、本発明の微粒子セルロース誘導体、および１つ以上の任意の添加剤は、組成物が、水性組成物の全重量に基づいて、好適には５〜４０パーセント、より好適には１０〜３０パーセントの本発明のセルロース誘導体を含むような量で配合される。本水性組成物は、カプセルの製造または用量形態の被覆に特に有用である。着色剤、香味および風味改良剤、抗酸化剤、可塑剤、および界面活性剤などの、任意の添加剤が組成物中に組み込まれ得る。例えば、カプセルを製造する際、弁柄または天然色素などの水溶性食用色素を着色剤として使用することができ、ＴｉＯ２を隠蔽剤として使用することができ、ポリエチレングリコール、ポリプロピレングリコール、ソルビトール、またはグリセリンを、カプセル皮膜の柔軟性を改良するために可塑剤として、または界面活性剤として使用することができる。固体形態の被覆に特に有用な添加剤は、単層皮膜可塑剤、固体含量増強剤、第２のセルロース誘導体、好適には第２のセルロースエーテル、界面活性剤、潤滑剤、研磨剤、顔料、粘着防止剤、滑剤、乳濁剤、着色剤、およびこれらの任意の組み合わせである。
【００７１】
本発明の一態様において、水性組成物は、被覆組成物を形成するために、錠剤、顆粒子、ペレット、カプレット、ロゼンジ、坐剤、腟坐剤、または埋め込み式の用量形態などの、用量形態を被覆するために使用され得る。好適な用量形態は、医薬用量形態、栄養補助剤、または農業用量形態である。
【００７２】
本発明の別の態様において、水性組成物はカプセルの製造に使用され得る。カプセルの製造の１つの方法は、「高温ピン法」である。この方法は好適には（ａ）上記の水性組成物を提供するステップと、（ｂ）水性組成物に浸漬する際に、それらが水性組成物のゲル化温度を超える温度になるように、浸漬ピンを予熱するステップと、（ｃ）予熱浸漬ピンを、ゲル化温度未満の温度に維持された水性組成物に浸漬するステップと、（ｄ）浸漬ピンを水性組成物から引き出し、浸漬ピン上に皮膜を得るステップと、（ｅ）ピン上に成形カプセルシェルを得るために、浸漬ピン上の皮膜を水性組成物のゲル化温度を超える温度で乾燥させるステップと、を含む。カプセルをセルロースエーテルの水性組成物から調製するために使用される高温ピン法は、国際特許公開ＷＯ第２００８／０５０２０９号に詳細に記載される。
【００７３】
カプセルの製造の別の方法は、「低温ピン法」である。この方法において、上記の水性組成物は、カラゲナン、ペクチン、ゲランガム、または別の金属イオン封鎖剤などのゲル化剤、またはカリウム、マグネシウム、アンモニウム、またはカルシウムイオンなどのゲル化補助剤を、追加で含む。低温ピン法において、ピンは一般的に室温に維持され、ゲル化温度を超える温度、好適には４５〜６０℃の温度に維持された水性組成物に浸漬され、浸漬ピンを水性組成物から引き出して浸漬ピン上に皮膜を得、ピン上に成形カプセルシェルを得るために皮膜を浸漬ピン上で乾燥させる。上記の水性組成物からカプセルを調製するために使用される低温ピン法は、欧州特許公開ＥＰ第０  ７１４  ６５６号および米国特許第６，４１０，０５０号に詳細に記載される。
【実施例】
【００７４】
別段言及されない限り、全ての部分および割合は重量による。実施例において、以下の試験手順を使用する。
ヒドロキシプロピルメチルセルロース（ＨＰＭＣ）中の％メトキシルおよび％ヒドロキシプロポキシルの決定を、米国薬局方（ＵＳＰ３５，“Ｈｙｐｒｏｍｅｌｌｏｓｅ”，ｐａｇｅｓ  ３４６７−３４６９）に従って行った。得られた値は％メトキシルおよび％ヒドロキシプロポキシルである。これらは後続してメチル置換基の置換度（ＤＳ）およびヒドロキシプロピル置換基のモル置換（ＭＳ）に変換され得る。塩の残留量は変換において考慮される。
【００７５】
ＨＰＭＣ試料の粘度を、２．０重量％水溶液として２０℃で測定した。２．０重量％のＨＰＭＣ水溶液を、米国薬局方（ＵＳＰ３５，“Ｈｙｐｒｏｍｅｌｌｏｓｅ”，ｐａｇｅｓ  ３４６７−３４６９）に従って調製し、ＤＩＮ５１５６２−１：１９９９−０１（１９９９年１月）に係るＵｂｂｅｌｏｈｄｅ粘度測定を後続させた。
【００７６】
微粒子形態中のＨＰＭＣのタップおよび非タップ嵩密度を、Ｈｏｓｏｋａｗａ  Ｍｉｃｒｏｎ（大阪府、日本）から入手可能であるＨｏｓｏｋａｗａ  Ｐｏｗｄｅｒ  Ｃｈａｒａｃｔｅｒｉｓｔｉｃｓ  Ｔｅｓｔｅｒ：モデルＰＴ−Ｎを使用して測定した。
【００７７】
カール指数Ｃは式、
[数２]
Ｃ＝１００＊（タップＢＤ−非タップＢＤ）／タップＢＤ、（式中「タップＢＤ」は粉末のタップ嵩密度であり、「非タップＢＤ」は粉末の非タップ嵩密度である）によって計算される。
【００７８】
ＬＥＦＩ中央値およびＥＱＰＣ中央値は、微粒子セルロース誘導体の所定の試料中の全粒子のＬＥＦＩおよびＥＱＰＣの体積分布の平均である。以下の表１においてＬＥＦＩ５０，３およびＥＱＰＣ５０，３と指定されるＬＥＦＩ中央値およびＥＱＰＣ中央値を、画像分析器（４ｍｍの内径を有する乾式分散器ＲＯＤＯＳ／Ｌ、および乾式供給器ＶＩＢＲＩ／Ｌ、およびソフトウェアＷＩＮＤＯＸ５、５．３．０版、およびＭ７レンズを有する、Ｓｙｍｐａｔｅｃ（ドイツ）の高速画像分析器センサＱＩＣＰＩＣ）によって測定した。
【００７９】
冷水中での分散性（ＣＷＤ）および６０分後の微粒子セルロース誘導体の粘度立ち上がりを反映するトルク立ち上がりを、以下の手順に従って決定した。２５０ｍｌのジャケット付きガラス槽に２０℃の水道水１２５ｍｌを入れた。層のジャケットを恒温装置によって２０℃に維持した。それぞれが８ｍｍの穴で穿孔した２つの長方形のブレードを備える攪拌機を搭載する、トルク測定撹拌装置（Ｔｈｅｒｍｏ  Ｓｃｉｅｎｔｉｆｉｃ（Ｋａｒｌｓｒｕｈｅ、ドイツ）のＨａａｋｅ  ＶＴ５５０）を測定に使用した。撹拌ブレードを軸に対して１０度の勾配で反対側に取り付け、層壁から５ｍｍの距離を有する層内の液体で完全に覆った。攪拌機を２５０ｒｐｍに設定した。１０重量％のセルロースエーテルを、水を含有する槽内に、一定に撹拌しながら、１度に投与した。不良な冷水分散性の基準は、不規則なトルクピークをもたらす、冷水中でのセルロースエーテルの塊の形成によって可視的であった。塊の形成は、セルロース誘導体の溶解を経時的に強く妨害する。
【００８０】
ＡＰＨＡ色単位を、２重量％水溶液として２０℃で決定した。
【００８１】
２．０重量％のＨＰＭＣ水溶液を、米国薬局方（ＵＳＰ３５，“Ｈｙｐｒｏｍｅｌｌｏｓｅ”，ｐａｇｅｓ  ３４６７−３４６９）に従って調製し、ＡＳＴＭ  Ｄ１２０９−０５（２０１１）に係るＡＰＨＡ色単位の測定を後続させた。
【００８２】
実施例１〜５：乾燥〜粉砕ステップＡ）〜Ｃ）
水を添加してセルロース誘導体を乾燥させるために、加熱および冷却ジャケットを有する商用的に入手可能な連続混合機を使用した。実施例１〜５において開始材料として使用したセルロース誘導体は、１％の含水量、８１μｍの等価投影円直径中央値（ＥＱＰＣ５０，３）、２４９μｍの粒子長中央値（ＬＥＦＩ５０，３）、２９４ｇ／ｌの非タップ嵩密度（ＢＤ）、４３８ｇ／ｌのタップ嵩密度（ＢＤ）、および３３のカール指数を有する、ヒドロキシプロピルメチルセルロース（ＨＰＭＣ）であった。ＨＰＭＣは、２．０重量％水溶液として２０℃で測定される、２９．３％メトキシル基、６．２％ヒドロキシプロポキシル基、および５２００ｍＰａ・ｓの粘度を有した。開始材料として使用したＨＰＭＣは、冷水中で可溶性ではなく、これは冷水中での分散性（ＣＷＤ）を決定するための上述の方法において塊として可視的であった。
【００８３】
以下の表１に記載されるように、乾燥し、粉砕する前に、混合機ジャケットに、ＨＰＭＣの温度を適合させるために使用される液体を供給した。ＨＰＭＣを、連続的に以下の表１に記載される供給速度で混合機に供給した。約５℃の温度の水を、混合機に連続的に添加した。湿潤したセルロース誘導体１８（本実施例におけるＨＰＣＭ）を、搬送ベルトを介して粉砕機供給ユニット１３（Ａｌｔｅｎｂｕｒｇｅｒ  Ｍａｓｃｈｉｎｅｎ  Ｊａｅｃｋｅｒｉｎｇ  ＧｍｂＨ、Ｈａｍｍ、ドイツ）に連続的に搬送した。粉砕機供給ユニットは、ブレードおよび単一のオーガスクリューを有する槽攪拌機を備えた槽であった。槽攪拌機の底部ブレードが、湿潤したＨＰＭＣペーストを、槽の底部に取り付けられた単一のオーガスクリューに圧入した。湿潤したＨＰＭＣを、穿孔プレートを通して直接ガス流式衝撃型粉砕機１４（Ａｌｔｅｎｂｕｒｇｅｒ  Ｍａｓｃｈｉｎｅｎ  Ｊａｅｃｋｅｒｉｎｇ  ＧｍｂＨ、Ｈａｍｍ、ドイツからの、Ｕｌｔｒａｒｏｔｏｒ  ＩＩ「Ｓ」衝撃型粉砕機、第１と第２の粉砕段階との間）の側面に押し込んだ。ガス流式衝撃型粉砕機は、７つの粉砕段階を備えていた。底部の５つの粉砕段階は、標準粉砕棒を備えていた。上部の２つの粉砕段階では粉砕棒は設置されなかった。粉砕機ジャケットの内部は、標準Ａｌｔｅｎｂｕｒｇｅｒ波型据え置き粉砕プレートを有した。
【００８４】
衝撃型粉砕機の回転子は、以下の表１に記載される周速で動作した。ここで使用される特定のガス流系は、窒素をガスとして利用する閉ループ系であった。ガス流系を、３つの別個に制御可能なガス流で構成した。制御動作を、それぞれのガス流の量を制御することを可能にするスライド弁によって行った。同時に、天然ガスバーナ、および冷水を冷却剤として使用するガス冷却系を介して、ガス流の温度を制御し得た。それぞれのガス流の結果として生じるガス温度を、以下の表１に記載する。実施例１〜５において利用されるガス流の流を以下の表１に記載し、図１に図示する。
【００８５】
本発明の工程のステップＡ）〜Ｃ）の条件、およびステップＡ）〜Ｃ）において調製される、製造された微粒子ＨＰＭＣの特性を、以下の表１に記載する。
【表１】
0006039812.tif 000002
【００８６】
実施例１〜５について、塊の形成は検出できなかった。セルロース誘導体は、３０分後には既に完全に溶解しており、一定のトルクおよび粘度を示した。
【００８７】
実施例１〜５：部分解重合ステップＤ）
上述の実施例１〜５のステップＡ）〜Ｃ）において製造されるＨＰＭＣの試料を、粉末状の試料をガス状の塩化水素と共に同時に以下の表２に記載される温度で加熱することによって部分的に解重合した。
【００８８】
４０ｋｇのＨＰＭＣを、ジャケット付配合器（１０００Ｌ容量）に充填した。窒素ガスとのパージ後、加熱を開始し、８５℃の一定のジャケット出口温度に達するまで継続した。その後７２ｇの乾燥塩化水素ガスを、１分間で、１分当たりジャケット付配合器の６全回転で添加した。記載される反応時間を、８５℃のジャケット出口温度で、１分当たりジャケット付配合器の６全回転で実施した。その後ＨＣｌガスを、排出を介して除去し、加熱を停止し、ジャケット付配合器を２５℃まで８０分間で冷却した。生成物を、８３ｇの炭酸水素ナトリウムの添加、および２５℃での６０分間の混合、および１分当たり６全回転によって中和した。
【００８９】
比較実施例Ａ：ステップＤ）
比較の目的のため、実施例１〜５のステップＡ）〜Ｃ）の開始材料として使用されたＨＰＭＣを、実施例１〜５に記載されるように、以上のステップＤ）は比較実施例ＡのＨＰＭＣは部分解重合ステップＤ）を行う前にステップＡ）〜Ｃ）を受けなかったという例外で、部分的に解重合した。
【００９０】
実施例１〜５のステップＡ）〜Ｃ）の開始材料として使用されたＨＰＭＣは１％の含水量のみを有したため、比較実施例Ａ内の開始材料中で使用される含水量を、実施例１〜５のそれらに適合させるために、ＨＰＭＣを部分解重合ステップ前に６．０％まで水で湿潤させた。
【００９１】
部分解重合工程の条件および結果を、以下の表２に記載する。
【表２】
0006039812.tif 000003
【００９２】
比較実施例Ｂ（同時係属中の特許出願ＰＣＴ／ＵＳ第１２／０３１１１２中）
ステップＡ）〜Ｃ）を、２．０重量％水溶液として２０℃で測定される、２８．４％のメトキシル基、６％のヒドロキシプロポキシル基、および４．３ｍＰａ・ｓの粘度を有するＨＰＭＣで行った。開始材料として使用されるＨＰＭＣは、Ｄｏｗ  Ｃｈｅｍｉｃａｌ社からＭｅｔｈｏｃｅｌ（商標）Ｆ４ヒドロキシプロピルメチルセルロースとして商業的に入手可能である。そのような材料は、本発明の工程のステップＤ）のように乾燥塩化水素ガスを使用した、高い粘度のＨＰＭＣの部分解重合によって得られる。
【００９３】
ステップＡ）〜Ｃ）における動作手順を、比較の目的のための実施例１〜５において得られる範囲内の非タップおよびタップ嵩密度を有する冷水に分散する微粒子ＨＰＭＣを得るような方法で実行した。粉砕し、部分的に乾燥させる工程ステップＢ）は粉砕前７３〜７５％水分のＨＰＭＣで効率的に実行され得たが、比較実施例ＢのＨＰＭＣはより低いＨＰＭＣ粘度を考慮して４３％で効率的に実行され得た。
【００９４】
したがって、比較実施例Ｂは、工程ステップＡ）〜Ｄ）を本発明の工程でのような順で行う代わりに、部分解重合ステップＤ）が工程ステップＡ）〜Ｃ）に先行する手順を表す。
【００９５】
比較材料Ｃ）
比較実施例Ｂにおいて開始材料として使用された商業的に入手可能なＭｅｔｈｏｃｅｌ（商標）Ｆ４ヒドロキシプロピルメチルセルロースのタップおよび非タップ嵩密度（ＢＤ）、粘度、およびＡＰＨＡ色単位を、測定し、実施例１〜５および比較実施例ＡおよびＢの同一の特性と共に以下の表３に記載した。
【表３】
0006039812.tif 000004
【００９６】
実施例１〜５および比較実施例Ａにおいて、固体粒子のガス状ＨＣｌとの部分解重合前に非タップおよびタップ嵩密度（ＢＤ）、およびカール指数を測定した。部分解重合は、非タップおよびタップ嵩密度、およびカール指数に有意には影響を与えない。
【００９７】
実施例１〜５間と比較実施例Ｂとの間の比較は、実施例１〜５でのように部分解重合ステップ（ステップＤ））を乾燥−粉砕動作（ステップＡ）〜Ｃ））後に実施する場合、部分解重合ステップが乾燥−粉砕動作を先行する場合よりも、驚くべきことに、低い溶液色の冷水に分散するセルロース誘導体が得られることを図示する。
本開示は以下も包含する。
［１］    微粒子セルロース誘導体を製造する方法であって、
Ａ）湿潤したセルロース誘導体の全重量に基づいて、２５〜９５パーセントの含水量を有するセルロース誘導体を提供するステップと、
Ｂ）前記湿潤したセルロース誘導体をガス流式衝撃型粉砕機内で粉砕し、部分的に乾燥させるステップであって、前記衝撃型粉砕機内に供給されるガスが１００℃以下の温度を有するステップと、
Ｃ）粉砕し、部分的に乾燥したセルロース誘導体を、追加量の乾燥ガスに前記ガス流式衝撃型粉砕機の外側で接触させるステップであって、前記ガス流式衝撃型粉砕機の外側の前記追加量の乾燥ガスが、前記衝撃型粉砕機に供給される前記ガスより高い温度を有するステップと、
Ｄ）ステップＣ）において前記セルロース誘導体を乾燥ガスに接触させた後に、前記セルロース誘導体を部分解重合させるステップと、を含む、方法。
［２］  前記ガス流式衝撃型粉砕機の外側の前記追加量の乾燥ガスが、前記衝撃型粉砕機に供給される前記ガスよりも少なくとも７０℃高い温度を有する、上記態様１に記載の方法。
［３］  ステップＡ）における前記湿潤したセルロース誘導体が、前記セルロース誘導体の乾燥時に前記セルロース誘導体上に残留する実質的な量の表面処理添加剤を含まない、上記態様１または上記態様２に記載の方法。
［４］  ステップＡ）で提供される前記セルロース誘導体が、ＤＩＮ５１５６２−１：１９９９−０１に従って２重量％水溶液として２０℃で測定される、２００ｍＰａ・ｓより大きい粘度を有し、前記セルロース誘導体が部分解重合され、少なくとも１０パーセントの前記セルロース誘導体の粘度における減少を達成する、上記態様１〜３のいずれかに記載の方法。
［５］  部分的に解重合したセルロース誘導体が、ＤＩＮ５１５６２−１：１９９９−０１に従って２重量％水溶液として２０℃で測定される、１．２〜２００ｍＰａ・ｓの粘度を有する、上記態様１〜４のいずれかに記載の方法。
［６］  製造される微粒子セルロース誘導体が、少なくとも３７０ｇ／ｌの非タップ嵩密度、もしくは２０以下のカール指数、または両方を有する、上記態様１〜５のいずれかに記載の方法。
［７］  前記製造される微粒子誘導体が、アルキルセルロース、ヒドロキシアルキルセルロース、またはヒドロキシアルキルアルキルセルロースである、上記態様１〜６のいずれかに記載の方法。
［８］  上記態様１〜７のいずれかに記載の方法によって製造可能な、微粒子セルロース誘導体。
［９］    微粒子セルロース誘導体の流動性および／または冷水分散性を改良する方法であって、
Ａ）湿潤したセルロース誘導体の全重量に基づいて、２５〜９５パーセントの含水量を有するセルロース誘導体を提供するステップと、
Ｂ）前記湿潤したセルロース誘導体をガス流式衝撃型粉砕機内で粉砕し、部分的に乾燥させるステップであって、前記衝撃型粉砕機内に供給されるガスが１００℃以下の温度を有するステップと、
Ｃ）粉砕し、部分的に乾燥したセルロース誘導体を、追加量の乾燥ガスに前記ガス流式衝撃型粉砕機の外側で接触させるステップであって、前記ガス流式衝撃型粉砕機の外側の前記追加量の乾燥ガスが、前記衝撃型粉砕機に供給される前記ガスより高い温度を有するステップと、
Ｄ）ステップＣ）において前記セルロース誘導体を乾燥ガスに接触させた後に、前記セルロース誘導体を部分解重合させるステップと、を含む、方法。
［１０］    ｉ）少なくとも３７０ｇ／ｌの非タップ嵩密度と、
ｉｉ）２０以下のカール指数と、
ｉｉｉ）ＤＩＮ５１５６２−１：１９９９−０１に従って２重量％水溶液として２０℃で測定される、１．２〜２００ｍＰａ・ｓの粘度と、
ｉｖ）ＡＳＴＭ  Ｄ１２０９−０５（２０１１）に従って２重量％水溶液として２０℃で決定される、４０ＡＰＨＡ色単位以下の色と、を有する、微粒子セルロース誘導体。
［１１］  少なくとも５０マイクロメートルの等価投影円直径（ＥＱＰＣ）中央値を有する、上記態様１０に記載の微粒子セルロース誘導体。
［１２］  ＡＳＴＭ  Ｄ１２０９−０５（２０１１）に従って２重量％水溶液として２０℃で決定される、３５ＡＰＨＡ色単位以下の色を有する、上記態様１０または１１に記載の微粒子セルロース誘導体。
［１３］  水、上記態様１０〜１２のいずれかに記載の微粒子セルロース誘導体、および１つ以上の任意の添加剤を配合することによって製造される、水性組成物。
［１４］  上記態様１３に記載の水性組成物を浸漬ピンと接触させるステップを含む、カプセルの製造方法。
［１５］  用量形態を被覆する方法であって、上記態様１３に記載の水性組成物を前記用量形態と接触させるステップを含む、方法。
【図１】
0006039812.tif 000005